(57)【特許請求の範囲】
【請求項１】
金属パネルと支柱とを含む壁構成部材を隣接して配置し前記金属パネルを前記支柱に連結したパネル塀において、
前記壁構成部材の外表面に下地調整材を塗布して下地調整材層を形成する下地調整材塗布工程と、
前記下地調整材が未硬化の間に、前記金属パネルと前記支柱の間の目地においてビニロン繊維を交差させて網状に仕上げたメッシュシートを押さえ付けて下地調整材層の内部にもぐり込ませるメッシュシート伏せ込み工程と、
前記下地調整材層が硬化した後に、前記下地調整材層の上面に上塗材を塗布する上塗材塗布工程とを、その順に実行するものであり、
前記下地調整材が、エポキシ樹脂とシリコーン樹脂を含有する樹脂組成物である
ことを特徴とするパネル塀の製造方法。
【請求項２】
金属パネルと支柱とを含む壁構成部材を隣接して配置し前記金属パネルを前記支柱に連結したパネル塀において、
前記壁構成部材の外表面に形成された下地調整材層と、前記金属パネルと前記支柱の間の目地において前記下地調整材層の内部にもぐり込むように伏せ込まれたビニロン繊維を交差させて網状に仕上げたメッシュシートと、前記下地調整材層の表面に形成された上塗材層とを備えるパネル塀であって、
前記下地調整材層が、エポキシ樹脂とシリコーン樹脂を含有する下地調整材を塗布して形成されたものである
ことを特徴とするパネル塀。
【請求項３】
前記下地調整材が、エポキシ樹脂が２０〜４０重量％とシリコーン樹脂が８０〜６０重量％の割合で混合した樹脂組成物である
ことを特徴とする請求項２記載のパネル塀。
【発明の詳細な説明】
【技術分野】
【０００１】
本発明は、パネル塀の製造方法およびパネル塀に関する。さらに詳しくは、建築物を構成する壁や、その外周りの塀を含むパネル塀の製造方法およびパネル塀に関する。
【背景技術】
【０００２】
石膏ボードやアルミニウム複合板を用いて構成される壁状構造物においては、エポキシ樹脂等の合成樹脂系や石膏系の塗材（下塗材や上塗材）が塗装に使用されている。ところが、これらの塗材は、弾力性に劣るため、振動等の外力によりヒビ割れ（クラック）が発生しやすかった。そこで、このようなクラックの発生を防止する技術として、特許文献１や特許文献２が提案されている。
【０００３】
特許文献１では、石膏ボードを用いて構成される壁状構造物の全面に下塗材を塗装し、この下塗材に網状シートを伏せ込むことにより、クラックの発生防止が図られている。しかしながら、壁状構造物の全面に網状シートを伏せ込むためには、下塗材が硬化する前に、伏せ込みを完了させなくてはならず、短時間で多くの工数を要することになって、作業の困難性が高かった。
【０００４】
特許文献２では、アルミニウム複合板を用いて構成される壁状構造物の目地部分にアルミテープを貼付したうえで塗装しており、貼付したアルミテープによりクラックの発生防止が図られている。しかしながら、アルミテープとアルミニウム複合板の間に空気が入ってしまうと、塗材乾燥後にアルミテープが剥離してしまい、クラック等が発生してしまう。
そのため、アルミテープとアルミニウム複合板との間に空気が入らないように、正確にアルミテープを貼付しようとすると、正確な作業が求められ、作業の難易度が高くなっていた。
【０００５】
以上のように、これらの壁状構造物のクラック防止には、更なる改善の余地があった。
【先行技術文献】
【特許文献】
【０００６】
【特許文献１】特開２０１１−１４０８６２号公報
【特許文献２】特開２０１３−１１７１５２号公報
【発明の概要】
【発明が解決しようとする課題】
【０００７】
本発明は上記事情に鑑み、パネル塀に塗布された塗膜層のヒビ割れが生じにくく、かつ塗付作業が容易となるパネル塀の製造方法およびそれにより得られたパネル塀を提供することを目的とする。
【課題を解決するための手段】
【０００８】
第１発明のパネル塀の製造方法は、金属パネルと支柱とを含む壁構成部材を隣接して配置し前記金属パネルを前記支柱に連結したパネル塀において、前記壁構成部材の外表面に下地調整材を塗布して下地調整材層を形成する下地調整材塗布工程と、前記下地調整材が未硬化の間に、前記金属パネルと前記支柱の間の目地においてビニロン繊維を交差させて網状に仕上げたメッシュシートを押さえ付けて下地調整材層の内部にもぐり込ませるメッシュシート伏せ込み工程と、前記下地調整材層が硬化した後に、前記下地調整材層の上面に上塗材を塗布する上塗材塗布工程とを、その順に実行するものであり、前記下地調整材が、エポキシ樹脂とシリコーン樹脂を含有する樹脂組成物であることを特徴とする。
第２発明のパネル塀は、金属パネルと支柱とを含む壁構成部材を隣接して配置し前記金属パネルを前記支柱に連結したパネル塀において、前記壁構成部材の外表面に形成された下地調整材層と、前記金属パネルと前記支柱の間の目地において前記下地調整材層の内部にもぐり込むように伏せ込まれたビニロン繊維を交差させて網状に仕上げたメッシュシートと、前記下地調整材層の表面に形成された上塗材層とを備えるパネル塀であって、前記下地調整材層が、エポキシ樹脂とシリコーン樹脂を含有する下地調整材を塗布して形成されたものであることを特徴とする。
第３発明のパネル塀は、第２発明において、前記下地調整材が、エポキシ樹脂が２０〜４０重量％とシリコーン樹脂が８０〜６０重量％の割合で混合した樹脂組成物であることを特徴とする。
【発明の効果】
【０００９】
第１発明によれば、つぎの効果を奏する。
ａ）下地調整材がシリコーン樹脂を含有し弾力性を有するので、施工後の下地調整材層も弾力を有することとなり、外部から振動が加わってもヒビ割れ等が生じにくくなる。また、下地調整材が硬化するとメッシュシートが補強材として働いて、下地調整材層の強度を高くすることができ、振動による目地の開きに強い抵抗を与えるので、ヒビ割れ等が生じにくいパネル塀が得られる。
ｂ）メッシュシートがビニロン繊維を用いているので強靭であり振動による目地の開きに強い抵抗を与える。
ｃ）下地調整材層に伏せ込まれたメッシュシートのメッシュの目を介してパネル塀の表面に下地調整材が直接接合するので、塗膜層（下地調整材層および上塗材層）の剥離等が生じにくい。
第２発明によれば、つぎの効果を奏する。
ａ）下地調整材が弾力性を有するシリコーン樹脂を含有するので、施工後の下地調整材層もそれ自体が弾力を有することと、下地調整材が硬化するとメッシュシートが補強材として働いて、下地調整材層の強度を高くすることができ、振動による目地の開きに抵抗を与えて、外部から振動が加わってもヒビ割れ等が生じにくくなる。
ｂ）メッシュシートがビニロン繊維を用いているので強靭であり振動による目地の開きに強い抵抗を与える。
ｃ）下地調整材層に伏せ込まれたメッシュシートのメッシュの目を介してパネル塀の表面に下地調整材が直接接合するので、塗膜層（下地調整材層および上塗材層）の剥離等が生じにくい。
第３発明によれば、エポキシ樹脂とシリコーン樹脂の配合割合が弾力性を充分に持たせる配合割合となっているので、壁状構造物の塗面のヒビ割れ等を効果的に防止できる。
【図面の簡単な説明】
【００１０】
【図１】本発明の第１実施形態に係るパネル塀およびその製造方法の説明図である。
【図２】本発明に係るパネル塀の製造方法の説明図である。
【図３】金属パネルの説明図であって、（Ａ）は正面図、（Ｂ）は平面図、（Ｃ）は側面図である。
【図４】金属パネルを用いたパネル塀の説明図であって、（１）は立設工程、（２）は下地調整材塗布工程、（３）は上塗材塗布工程を示す。
【発明を実施するための形態】
【００１１】
つぎに、本発明の実施形態を図面に基づき説明する。
本明細書において、「壁状構造物」とは、壁構成部材であるアルミニウム板等を用いた金属パネル製の構造物（たとえば、パネル塀）を含む概念である。また、「壁状」とは、建築物自体を構成する壁の外、建築物の外周りに設置される塀も含む概念である。
【００１２】
まず、本発明で用いる壁構成部材である金属パネルの基本構造を図３に基づき説明する。
図示の金属パネル１は、四角形の枠体１１と、その表裏両面に貼付した２枚の外板１２とからなる。
枠体１１は左右の縦桟１１ａと上下の横桟１１ｂを個別に製作した後で互いに結合したものでもよく、初めから一体に製作したものでもよい。枠体１１の大きさに併せて、補強用の桟１３を用いることは任意である。
外板１２は、枠体１１の縦横寸法と同じ板材であり、枠体１１への取付けは、ビス止めや溶接など任意の手段をとりうる。
枠体１１の左右の縦桟１１ａには、支柱に結合するための連結部１４が形成されている。
本発明が適用される金属パネルは、概ねこのような基本構成をもつが、これに限定されるものではない。
【００１３】
上記金属パネル１の構成素材には、とくに制限がなく、金属や合成樹脂などを利用できる。金属には、アルミニウム、鉄、銅、マグネシウムなどが利用可能であり、合成樹脂には、ポリエチレン、ポリプロピレンなどが利用可能である。
金属パネル１の材料として、地震等による耐倒壊性を高めるためには、軽量素材を用いるのが好ましく、強度と軽量性を共に満足するためには、軽金属、とくにアルミニウムが好ましい。枠体１１はアルミニウムの押出形材であると、製造が容易であり、任意の断面形状が可能であって、かつ連結部１４も同時に成形できる。
外板１２は、アルミニウム板、もしくはアルミニウム複合板（例えば、アルミニウム板に合成樹脂層を積層したものや、２枚のアルミニウム板の間に合成樹脂層を設けたもの等）が好適である。なお、アルミニウム材料は、軽量性と耐腐食性を兼ね備えている。
また、支柱２０も金属パネルと同様の種々の材料を用いることができるが、強度と軽量性を共に満足するには軽金属、とくにアルミニウムの押出形材が好ましい。
【００１４】
つぎに、上記の金属パネルを用いて構築した壁状構造物であるパネル塀の一例を図４に基づき説明する。
（１）図に示すように、地中に基礎６０を構築して、支柱２０を必要本数だけ立設する。
２本の支柱２０、２０の間に、金属パネル１を適数枚挿入し、各金属パネルを支柱２０、２０に連結する。この連結方法は連結部１４をビス止めすることにより行われる。
【００１５】
（２）図に示すように、連結された各金属パネル１、１および支柱２０の表面に下地調整材３を塗布する。この下地調整材３は、次工程で行う上塗材が確実に付着し、剥落等が生じないようにするため行われる。ついで、支柱２０と各金属パネル１間の目地処理が行われる。
【００１６】
（３）図に示すように、下地調整材層３Ａの表面に上塗材４を塗布する。上塗材４の代表的なものは、バインダーとしての合成樹脂と砂とパルプを主成分とするものなどが用いられ、鏝塗り作業やローラー塗布等の手法で塗布される。なお、完成したパネル塀に後付け型の郵便ポストを取付けたり、更にはデザイン仕上げを目的とした表面塗装を行ってもよい。
【００１７】
（第１実施形態に係るパネル塀およびその製造方法）
第１実施形態に係るパネル塀は上記した金属パネル１を用いたものであって、その製造方法は、下地調整材塗布工程と、メッシュシート伏せ込み工程と、上塗材塗布工程とをその順に実行するものである。以下、図１および図２を併せ参照しながら、順に説明する。
【００１８】
（下地調整材塗布工程）
まず、図１に示すように、各金属パネル１、１および支柱２０の表面に下地調整材３（未硬化の状態の塗材をいう。以下同じ）を塗布して下地調整材層３Ａ（塗材が硬化して層状の形で固化したものをいう。以下同じ）を形成する下地調整材塗布工程が実行される。この作業は、図２（Ｉ）に示すように、鏝塗り作業やローラー塗布によって実施される。
下地調整材層３Ａは、メッシュシートの伏せ込みが可能となる程度の厚み（０．２ｍｍ程度）で塗布されている。
【００１９】
本発明の製造方法に用いる下地調整材３は、エポキシ樹脂とシリコーン樹脂を含有する樹脂組成物である。エポキシ樹脂とシリコーン樹脂の配合割合は、エポキシ樹脂が２５〜４１重量％とシリコーン樹脂が７５〜５９重量％が好ましく、さらに好ましい配合割合は、エポキシ樹脂が３０〜３４重量％とシリコーン樹脂が７０〜６６重量％であり、最も好ましい配合割合は、エポキシ樹脂が３３重量％とシリコーン樹脂が６７重量％である。
【００２０】
本発明の下地調整材３はエポキシ樹脂とシリコーン樹脂の配合割合が弾力性を充分に持たせる配合割合となっているので、硬化後、強靭なゴム状弾性体となり被着材の膨張・収縮の応力を緩和する。この性質によって、外的な振動や衝撃を吸収することができるという特徴がある。そのため、この下地調整材３を用いると支柱２０および金属パネル１、１の塗面のヒビ割れ等を効果的に防止できる。
【００２１】
（メッシュシート伏せ込み工程）
前記下地調整材３が未硬化であって固化した下地調整材層３Ａとなるまでの間に、金属パネル１、１同士の間の目地および金属パネル１と支柱２０の間の目地にメッシュシートを伏せ込むメッシュシート伏せ込み工程が実行される。伏せ込みは、図２の（II）〜（III）に示すように未硬化の下地調整材３の上にメッシュシート２を置き、鏝またはローラーで上から押さえ付けてメッシュシート２を下地調整材層３Ａの内部にもぐり込ませることにより行う。
【００２２】
メッシュシート２は、ビニロン繊維を交差させて網状に仕上げたものであり、ビニロン繊維は引張抗力が高いのでメッシュシート２も丈夫である。
メッシュシート２は、通常は厚さが０．１０ｍｍ〜０．１６ｍｍ、好ましくは０．１２ｍｍ〜０．１４ｍｍ、最も好ましくは０．１３ｍｍのものが用いられ、また幅は４０ｍｍ〜８０ｍｍ、好ましくは５０ｍｍ〜７０ｍｍ、最も好ましくは６０ｍｍのものが用いられる。
【００２３】
メッシュシート２のマス目の大きさは、１ｍｍ×１ｍｍ〜５ｍｍ×５ｍｍ、好ましくは２ｍｍ×２ｍｍ〜４ｍｍ×４ｍｍ、最も好ましくは３ｍｍ×３ｍｍであり、この範囲の網目であると、メッシュシート２自体の強度も確保でき、下地調整材層３Ａをからめて、その補強効果を高めることができる。
そして、下地調整材３が硬化するとメッシュシート２が補強材として働いて、下地調整材層３Ａの強度を高くすることができる。
【００２４】
（上塗材塗布工程）
ついで、図１に示すように、硬化した下地調整材層３Ａの表面に上塗材４（未硬化の状態の塗材をいう。以下同じ）を塗布して上塗材層４Ａ（塗材が硬化して層状の形で固化したものをいう。以下同じ）を形成する上塗材塗布工程を実行する。この作業も、図２（IV）に示すように、鏝塗り作業またはローラー塗布作業によって実施される。
【００２５】
上塗材４としては、公知のものの中から任意に選して用いることができるが、代表的なものには、バインダーとしての合成樹脂と砂とパルプを主成分とするものがある。この上塗材は砂とパルプを含むことから自然の風合いと嵩高感を有する点に特徴がある。さらに、完成したパネル塀に後付け型の郵便ポストを取付けたり、更にはデザイン仕上げを目的とした表面塗装を行ってもよい。
【００２６】
上記各工程を実行することによって、第１実施形態のパネル塀が完成する。
【００２７】
【００２８】
【００２９】
【００３０】
【００３１】
【００３２】
【００３３】
【００３４】
上記した本発明に係るパネル塀の製造方法は、つぎの効果を奏する。
下地調整材がシリコーン樹脂を含有し弾力性を有するので、施工後の下地調整材層も弾力を有することとなり、外部から振動が加わってもヒビ割れ等が生じにくくなる。また、メッシュシートの伏せ込みは目地部分だけでよいので、全面にメッシュシートを伏せ込む従来例に比べ作業は容易となる。
【００３５】
（パネル塀）
上記各製造方法により、つぎの構成のパネル塀が得られる。
図１に示すパネル塀は、隣接して配置された壁構成部材（金属パネル、支柱等）により構成されている。かかるパネル塀は、その表面に形成された下地調整材層３Ａと、下地調整材層３Ａ内に伏せ込まれたメッシュシート２と、下地調整材層３Ａの上面に形成された上塗材層４Ａとを備えており、下地調整材層３Ａが、エポキシ樹脂とシリコーン樹脂を含有する下地調整材３を塗布して形成されたものである。
【００３６】
上記パネル塀において、下地調整材３は、弾力性を有するシリコーン樹脂を含有するので、施工後のパネル塀における下地調整材層３Ａもそれ自体が弾力を有することとなり、外部から振動が加わってもヒビ割れ等が生じにくくなる。
また、この下地調整材３は、アルミニウム等の金属表面への付着性が高く、かつ上塗材が確実に付着し、剥落等が生じない等の利点もある。
さらに、メッシュシート２がビニロン繊維を用いているので強靭であり、振動による目地の開きに強い抵抗を与える。さらに、メッシュシート２の目を介して壁構成部材の表面に下地調整材３が直接接合するので、塗膜層の剥離等が生じにくいという利点もある。
【符号の説明】
【００３７】
１    金属パネル
２    メッシュシート
３    下地調整材
４    上塗材
５    石膏ボード
３Ａ  下地調整材層
４Ａ  上塗材層
【図１】
0006719914.tif 000002
【図２】
0006719914.tif 000003
【図３】
0006719914.tif 000004
【図４】
0006719914.tif 000005